ПРЕДВАРИТЕЛЬНОЕ ВСПЕНИВАНИЕ ЧАСТИЦ ПОЛИ(МЕТ)АКРИЛИМИДА ДЛЯ ПОСЛЕДУЮЩЕГО ФОРМОВАНИЯ ПЕНОМАТЕРИАЛОВ В ЗАКРЫТЫХ ПРИСПОСОБЛЕНИЯХ

1 Способ получения предварительно вспененных частиц поли(мет)акрилимида (P(M)I), которые можно применять для вспенивания в форме, отличающийся тем, что невспененные частицы P(M)I предварительно вспенивают под действием инфракрасного излучения, по меньшей мере 80% которого имеет длину волны от 1,4 до 10,0 мкм.
2. Способ по п. 1, отличающийся тем, что количество испускания применяемого источника ИК-излучения в диапазоне длин волн от 5,0 до 9,0 мкм составляет по меньшей мере 5%.
3. Способ по п. 1 или 2, отличающийся тем, что количество испускания применяемого источника ИК-излучения в диапазоне длин волн от 5,3 до 6,5 мкм или от 7,8 до 8,9 мкм составляет по меньшей мере 5%.
4. Способ по любому из пп. 1 и 2, отличающийся тем, что температура источника ИК-излучения, рассчитанная согласно способу Вина, составляет от 780 K до 1800 K.
5. Способ по п. 4, отличающийся тем, что температура источника ИК-излучения, рассчитанная согласно способу Вина, составляет от 800 до 1200 K.
6. Способ по любому из пп. 1-2 и 5, отличающийся тем, что размер частиц P(M)I, которые не были предварительно вспенены, составляет от 0,5 до 5,0 мм.
7. Способ по любому из пп. 1, 2 и 5, отличающийся тем, что предварительное вспенивание проводят в течение не более 5 мин.
8. Способ по любому из пп. 1, 2 и 5, отличающийся тем, что частицы P(M)I, которые не были предварительно вспенены, транспортируют в виде одного слоя на конвейерной ленте через нагревательную установку, имеющую источники ИК-излучения.
9. Способ по п. 8, отличающийся тем, что после нагревательной установки предварительно вспененные частицы P(M)I транспортируют непосредственно в форму для формообразования или в емкость для хранения, из которой материал загружают по меньшей мере в одну форму для формообразования.
10. Способ по любому из пп. 1 и 2, 5 и 9, отличающийся тем, что частицы P(M)I, которые не были предварительно вспенены, получают в форме гранулята из полуготового продукта на основе P(M)I путем измельчения.
11. Способ по любому из пп. 1 и 2, 5 и 9, отличающийся тем, что частицы P(M)I представляют собой суспензионный полимер.
12. Способ по любому из пп. 1 и 2, 5 и 9, отличающийся тем, что максимальный размер предварительно вспененных частиц P(M)I составляет от 1,0 до 25мм.
3
13. Способ по любому из пп. 1-2 и 5 и 9, отличающийся тем, что объемная плотность предварительно вспененных частиц P(M)I составляет от 60 до 300кг/м.